또한 특허 문헌 3 에 는 , C : 0 . 50 내지 0 . 70 ％, Si : 1 . 2 내지 2 . 5 ％, Mn : 0 . 4 내지 1 . 0 ％, P : 0 . 02 ％ 이하 ( 0 ％ 를 포함 하 지 않 는다 ) , S : 0 . 03 ％ 이하 ( 0 ％ 를 포함 하 지 않 는다 ) , Cr : 0 . 5 내지 2 ％, Al : 0 . 10 ％ 이하 ( 0 ％ 를 포함 하 지 않 음 ) , N : 0 . 03 ％ 이하 ( 0 ％ 를 포함 하 지 않 음 ) 를 각각 함유 하 고 , 잔부 가 철 및 불가피 적 불순물 로 이루어지 는 강 이 개시 되 어 있 다 . 특허 문헌 3 에 개시 된 상기 강 은 , ? ? 칭 · 템퍼링 처리 또는 침탄 ? ? 칭 · 템퍼링 처리 를 행하 는 것 만 이어도 , 우수 한 내 굽힘 피로 특성 , 내 굽 힘 성 및 압흔 성 을 발휘 할 수 있 고 , 피니언 축 부재 등 의 축 부재 의 소재 로서 최 적 인 기어 용 축강 , 이러 한 강재 로부터 얻 어 지 는 기어 용 축 내 굽 힘 성 을 갖 는 것 을 특징 으로 한다 .